(57)【要約】【課題】難燃性、耐熱性、成形性および耐衝撃性に優れ、かつ、熱伝導性に優れた樹脂組成物を提供する。【解決手段】（Ａ）ポリカーボネート樹脂（Ａ成分）１〜９９重量部および（Ｂ）ポリアリーレンスルフィド樹脂（Ｂ成分）９９〜１重量部よりなる樹脂成分１００重量部に対し、（Ｃ）熱伝導性フィラー（Ｃ成分）を２０〜７０重量部含有する樹脂組成物であって、樹脂組成物の総塩素含有量が５５０ｐｐｍ以下であり、かつ総ナトリウム含有量が３０ｐｐｍ以下であることを特徴とする樹脂組成物。【選択図】なし【特許請求の範囲】
【請求項１】
（Ａ）ポリカーボネート樹脂（Ａ成分）１〜９９重量部および（Ｂ）ポリアリーレンスルフィド樹脂（Ｂ成分）９９〜１重量部よりなる樹脂成分１００重量部に対し、（Ｃ）熱伝導性フィラー（Ｃ成分）を２０〜７０重量部含有する樹脂組成物であって、樹脂組成物の総塩素含有量が５５０ｐｐｍ以下であり、かつ総ナトリウム含有量が３０ｐｐｍ以下であることを特徴とする樹脂組成物。
【請求項２】
Ｂ成分が、総塩素含有量が５５０ｐｐｍ以下であり、かつ総ナトリウム含有量が３０ｐｐｍ以下であるポリアリーレンスルフィド樹脂であることを特徴とする請求項１に記載の樹脂組成物。
【請求項３】
Ｂ成分が、総塩素含有量が５０ｐｐｍ以下であり、かつ総ナトリウム含有量が８ｐｐｍ以下であるポリアリーレンスルフィド樹脂であることを特徴とする請求項１または２に記載の樹脂組成物。
【請求項４】
Ｂ成分が、ジヨードアリール化合物と固体硫黄を、極性溶媒なしに直接加熱して重合させる方法よって得られるポリアリーレンスルフィド樹脂であることを特徴とする請求項１〜３のいずれかに記載の樹脂組成物。
【請求項５】
Ｃ成分が、黒鉛および窒化ホウ素からなる群より選ばれる１種以上の熱伝導性フィラーであることを特徴とする請求項１〜４のいずれかに記載の樹脂組成物。
【発明の詳細な説明】
【技術分野】
【０００１】
本発明は、総塩素含有量および総ナトリウム含有量を低減したポリカーボネート樹脂、ポリアリーレンスルフィド樹脂および熱伝導性フィラーよりなる樹脂組成物であって、難燃性、耐熱性、成形性および耐衝撃性に優れ、かつ熱伝導性に優れた樹脂組成物に関する。
【背景技術】
【０００２】
熱可塑性樹脂は、その製造、成形の容易さのため、あらゆる産業において広く用いられている。特に、芳香族ポリカーボネート系樹脂組成物は、一般に優れた耐熱性や耐衝撃性を有し、電子機器、機械、自動車などに幅広く使用されている。特に近年、ＬＥＤ照明用途においては、ＬＥＤの寿命の低下や輝度の低下を抑制するために、発生する熱を効率的に外部へ放散させる放熱対策が非常に重要な課題となっている。通常、ＬＥＤ照明の熱を拡散させるには、熱伝導性の良い金属やセラミックス系の材料を使用する方法、金属製のヒートシンクや放熱ファンを利用して熱源から熱を放散させる方法が用いられている。しかしながら、金属製の放熱部材では比重が重い、製造コストが高い等といった問題を抱えており、さらなるＬＥＤ照明の市場発展のためには、射出成形可能な熱伝導性樹脂組成物の要求が非常に高い。
【０００３】
これらの熱伝導性を要求される樹脂組成物の熱伝導性を向上させる方法として、熱伝導性の高い炭素系材料を高分子材料に充填させた熱伝導性樹脂材料が提案されている。例えば、樹脂に黒鉛化炭素繊維を添加する方法（特許文献１）、熱可塑性樹脂に鱗片状黒鉛を添加する方法（特許文献２）が公知であるが、難燃性の低下や成形性の低下など様々な課題があった。
【０００４】
一方、難燃性を維持したまま熱伝導性を向上させる方法として、ポリカーボネート樹脂にリン系の難燃剤と窒化ホウ素を添加する方法（特許文献３）が知られているが、難燃性と成形性は向上しているものの、耐熱性が不十分であり、好ましくない。また、ポリアリーレンスルフィド樹脂に熱伝導性フィラーを添加する方法（特許文献４〜５）が知られているが、機械強度が不十分であり、優れた特性を発現するには至っていない。
【先行技術文献】
【特許文献】
【０００５】
【特許文献１】特開２００２−８８２５０号公報
【特許文献２】特開２００９−１６１５８２号公報
【特許文献３】特開２０１２−１８８５７９号公報
【特許文献４】特開２００４−１８２９８３号公報
【特許文献５】特開２００８−２８５５１１号公報
【発明の概要】
【発明が解決しようとする課題】
【０００６】
本発明の目的は、難燃性、耐熱性、成形性および耐衝撃性に優れ、かつ、熱伝導性に優れた樹脂組成物を提供することである。
【課題を解決するための手段】
【０００７】
本発明者は鋭意検討を重ねた結果、ポリカーボネート樹脂、ポリアリーレンスルフィド樹脂および熱伝導性フィラーよりなる樹脂組成物の総塩素含有量および総ナトリウム含有量を低減することにより、ポリアリーレンスルフィド樹脂が有する優れた難燃性、耐熱性を保持しつつ、成形加工時のポリカーボネート樹脂の分解を抑制し、ポリカーボネート樹脂が有する優れた靭性、衝撃強度を併せ持ち、かつ、熱伝導性に優れた樹脂組成物が得られることを見出し、本発明に至った。
【０００８】
具体的には、上記課題は、（１）（Ａ）ポリカーボネート樹脂１〜９９重量部（Ａ成分）および（Ｂ）ポリアリーレンスルフィド樹脂（Ｂ成分）９９〜１重量部よりなる樹脂成分１００重量部に対し、（Ｃ）熱伝導性フィラー（Ｃ成分）２０〜７０重量部を含有する樹脂組成物であって、樹脂組成物の総塩素含有量が５５０ｐｐｍ以下であり、かつ総ナトリウム含有量が３０ｐｐｍ以下であることを特徴とする樹脂組成物により達成される。
本発明の好適な態様の１つは、（２）Ｂ成分が、総塩素含有量が５５０ｐｐｍ以下であり、かつ総ナトリウム含有量が３０ｐｐｍ以下であるポリアリーレンスルフィド樹脂であることを特徴とする上記構成１の樹脂組成物である。
本発明の好適な態様の１つは、（３）Ｂ成分が、総塩素含有量が５０ｐｐｍ以下であり、かつ総ナトリウム含有量が８ｐｐｍ以下であるポリアリーレンスルフィド樹脂であることを特徴とする上記構成１または２の樹脂組成物である。
【０００９】
以下、本発明の詳細について説明する。
（Ａ成分：ポリカーボネート樹脂）
本発明のＡ成分で使用されるポリカーボネート樹脂は、通常使用されるビスフェノールＡ型ポリカーボネート以外にも、他の二価フェノールを用いて重合された、高耐熱性または低吸水率の各種のポリカーボネート樹脂であってもよい。ポリカーボネート樹脂はいかなる製造方法によって製造されたものでもよく、界面重縮合の場合は通常一価フェノール類の末端停止剤が使用される。ポリカーボネート樹脂はまた３官能フェノール類を重合させた分岐ポリカーボネート樹脂であってもよく、更に脂肪族ジカルボン酸や芳香族ジカルボン酸、または二価の脂肪族または脂環族アルコールを共重合させた共重合ポリカーボネートであってもよい。ポリカーボネート樹脂の粘度平均分子量は、好ましくは１．３×１０４〜４．０×１０４、より好ましくは１．５×１０４〜３．８×１０４である。芳香族ポリカーボネート樹脂の粘度平均分子量（Ｍ）は塩化メチレン１００ｍｌにポリカーボネート樹脂０．７ｇを溶解した溶液から２０℃で求めた比粘度（ηｓｐ）を次式に挿入して求めたものである。かかるポリカーボネート樹脂の詳細については、特開２００２−１２９００３号公報に記載されている。
ηｓｐ／ｃ＝［η］＋０．４５×［η］２ｃ（但し［η］は極限粘度）
［η］＝１．２３×１０−４Ｍ０．８３
ｃ＝０．７
【００１０】
他の二価フェノールを用いて重合された、高耐熱性または低吸水率の各種のポリカーボネート樹脂の具体例としては、下記のものが好適に例示される。
（１）該ポリカーボネートを構成する二価フェノール成分１００モル％中、４，４’−（ｍ−フェニレンジイソプロピリデン）ジフェノール（以下“ＢＰＭ”と略称）成分が２０〜８０モル％（より好適には４０〜７５モル％、さらに好適には４５〜６５モル％）であり、かつ９，９−ビス（４−ヒドロキシ−３−メチルフェニル）フルオレン（以下“ＢＣＦ”と略称）成分が２０〜８０モル％（より好適には２５〜６０モル％、さらに好適には３５〜５５モル％）である共重合ポリカーボネート。
（２）該ポリカーボネートを構成する二価フェノール成分１００モル％中、ビスフェノールＡ成分が１０〜９５モル％（より好適には５０〜９０モル％、さらに好適には６０〜８５モル％）であり、かつＢＣＦ成分が５〜９０モル％（より好適には１０〜５０モル％、さらに好適には１５〜４０モル％）である共重合ポリカーボネート。
（３）該ポリカーボネートを構成する二価フェノール成分１００モル％中、ＢＰＭ成分が２０〜８０モル％（より好適には４０〜７５モル％、さらに好適には４５〜６５モル％）であり、かつ１，１−ビス（４−ヒドロキシフェニル）−３，３，５−トリメチルシクロヘキサン成分が２０〜８０モル％（より好適には２５〜６０モル％、さらに好適には３５〜５５モル％）である共重合ポリカーボネート。これらの特殊なポリカーボネートは、単独で用いてもよく、２種以上を適宜混合して使用してもよい。また、これらを汎用されているビスフェノールＡ型のポリカーボネートと混合して使用することもできる。これらの特殊なポリカーボネートの製法および特性については、例えば、特開平６−１７２５０８号公報、特開平８−２７３７０号公報、特開２００１−５５４３５号公報および特開２００２−１１７５８０号公報等に詳しく記載されている。さらにポリオルガノシロキサン単位を共重合した、ポリカーボネート−ポリオルガノシロキサン共重合体の使用も可能である。
【００１１】
ポリカーボネート樹脂はバージン原料のみならず、使用済みの製品から再生されたポリカーボネート樹脂を利用することが可能である。その使用済みの製品としては、水ボトルに代表される容器、光学ディスクおよび自動車ヘッドランプなどが例示される。
Ａ成分の含有量は、Ａ成分とＢ成分との合計１００重量部中、１〜９９重量部であり、５〜９５重量部が好ましく、５〜３０重量部および７０〜９５重量部がより好ましい。５〜３０重量部の場合には、よりポリアリーレンスルフィド樹脂の優れた特性を生かした樹脂設計が可能であり、一方、７０〜９５重量部の場合はよりポリカーボネート樹脂の優れた特性を生かした樹脂設計が可能となる。１重量部未満ではポリカーボネート樹脂の特徴が発現されず耐衝撃性が低下する。９９重量部より多いとポリアリーレンスルフィド樹脂の特徴が発現されず成形性が悪化する。
【００１２】
（Ｂ成分：ポリアリーレンスルフィド樹脂）
本発明のＢ成分として使用されるポリアリーレンスルフィド樹脂としては、ポリアリーレンスルフィドと称される範疇に属するものであれば如何なるものを用いてもよい。
ポリアリーレンスルフィド樹脂としては、その構成単位として、例えばｐ−フェニレンスルフィド単位、ｍ−フェニレンスルフィド単位、ｏ−フェニレンスルフィド単位、フェニレンスルフィドスルホン単位、フェニレンスルフィドケトン単位、フェニレンスルフィドエーテル単位、ジフェニレンスルフィド単位、置換基含有フェニレンスルフィド単位、分岐構造含有フェニレンスルフィド単位、等よりなるものを挙げることができ、その中でも、ｐ−フェニレンスルフィド単位を７０モル％以上、特に９０モル％以上含有しているものが好ましく、さらに、ポリ（ｐ−フェニレンスルフィド）がより好ましい。
【００１３】
本発明のＢ成分として使用されるポリアリーレンスルフィド樹脂の総塩素含有量は、好ましくは５５０ｐｐｍ以下、より好ましくは３００ｐｐｍ以下、さらに好ましくは５０ｐｐｍ以下である。総塩素含有量が５５０ｐｐｍを超える場合には、成形加工時にポリカーボネート樹脂が分解し、期待される特性が出ないばかりか、顕著な場合にはペレット化が不可能となる。
本発明のＢ成分として使用されるポリアリーレンスルフィド樹脂の総ナトリウム含有量は、好ましくは３０ｐｐｍ以下、より好ましくは１０ｐｐｍ以下、さらに好ましくは８ｐｐｍ以下である。３０ｐｐｍを超える場合には、成形加工時にポリカーボネート樹脂が分解し、期待される特性が出ないばかりか、顕著な場合にはペレット化が不可能となる。
ポリアリーレンスルフィド樹脂の製造方法としては、特に限定されるものではなく、既知の方法で重合されるが、特に好適な重合方法としては、米国登録特許第４，７４６，７５８号および第４，７８６，７１３号記載された製造方法が挙げられる。この製造方法は、ジヨードアリール化合物と固体硫黄を、極性溶媒なしに直接加熱して重合させる方法である。
【００１４】
前記製造方法はヨウ化工程および重合工程を含む。前記ヨウ化工程ではアリール化合物をヨードと反応させて、ジヨードアリール化合物を得て、続く重合工程で、ニトロ化合物触媒でジヨードアリール化合物を固体硫黄と重合反応させてポリアリーレンスルフィド樹脂を製造する。ヨードはこの工程で気体状で発生し、これを回収して再びヨウ化工程に用いられる。実質的にヨードは触媒である。
この重合方法を使うことにより、実質的に塩素含有量およびナトリウム含有量を低減させる必要が無く、コストパフォーマンスに優れたポリアリーレンスルフィド樹脂を得ることができる。
また本発明のポリアリーレンスルフィド樹脂は、その他の重合方法によって得られたポリアリーレンスルフィド樹脂を含んでいてもよい。
【００１５】
（Ｃ成分：熱伝導性フィラー）
本発明のＣ成分で使用される熱伝導性フィラーは高熱伝導性を付与するためのフィラーであり、２５℃における熱伝導率が、好ましくは１０Ｗ／ｍＫ以上、より好ましくは４０Ｗ／ｍＫ以上、更に好ましくは１００Ｗ／ｍＫ以上である。熱伝導性フィラーの種類は特に限定されるものではないが、繊維状、板状、粉末状、粒状などの充填剤を使用することができる。繊維状、板状充填剤としては、炭素繊維、ワラステナイト、タルク、マイカ、金属フレーク（銀、ニッケル、銅、亜鉛、アルミニウム、ステンレス、鉄、黄銅、クロム、錫など）、カーボンフレーク、鱗片状カーボン、黒鉛などが挙げられる。粉末状、粒状充填剤としては、カーボン粉末、金属粉（銀、ニッケル、銅、亜鉛、アルミニウム、ステンレス、鉄、黄銅、クロム、錫など）、酸化アルミニウム、酸化マグネシウム、酸化チタン、窒化ホウ素、窒化アルミニウム、炭化ケイ素およびシリカなどが挙げられる。これらは中空であってもよく、さらにはこれら充填剤を２種類以上併用することも可能である。
【００１６】
また、これら充填材をイソシアネート系化合物、有機シラン系化合物、有機チタネート系化合物、有機ボラン系化合物、およびエポキシ化合物などのカップリング剤および膨潤性の層状珪酸塩では有機化オニウムイオンで予備処理して使用することは、より優れた機械的強度を得る意味において好ましい。
Ｃ成分の含有量は、樹脂成分１００重量部に対し、２０〜７０重量部であり、好ましくは２０〜５０重量部、さらに好ましくは２０〜４０重量部である。Ｃ成分の含有量が２０重量部未満では熱伝導性、難燃性が劣り、７０重量部を超えると難燃性、耐衝撃性、成形加工性が低下する。
【００１７】
（その他成分）
本発明における樹脂組成物中には本発明の効果を損なわない範囲で、エラストマー成分を含むことができる。好適なエラストマー成分としては、アクリロニトリル・ブタジエン・スチレン系共重合体（ＡＢＳ樹脂）、メチルメタクリレート・ブタジエン・スチレン共重合体（ＭＢＳ樹脂）およびシリコーン・アクリル複合ゴム系グラフト共重合体などのコア−シェルグラフト共重合体樹脂、あるいはシリコーン系熱可塑性エラストマー、オレフィン系熱可塑性エラストマー、ポリアミド系熱可塑性エラストマー、ポリエステル系熱可塑性エラストマー、ポリウレタン系熱可塑性エラストマーなどの熱可塑性エラストマーが挙げられる。
【００１８】
本発明における樹脂組成物中には本発明の効果を損なわない範囲で、他の熱可塑性樹脂を含むことができる。他の熱可塑性樹脂としては、例えば、ポリエチレン樹脂、ポリプロピレン樹脂、ポリアルキルメタクリレート樹脂などに代表される汎用プラスチックス、ポリフェニレンエーテル樹脂、ポリアセタール樹脂、芳香族ポリエステル樹脂、液晶性ポリエステル樹脂、ポリアミド樹脂、環状ポリオレフィン樹脂、ポリアリレート樹脂（非晶性ポリアリレート、液晶性ポリアリレート）等に代表されるエンジニアリングプラスチックス、ポリテトラフルオロエチレン、ポリエーテルエーテルケトン、ポリエーテルイミド、ポリサルフォン、ポリエーテルサルフォン、などのいわゆるスーパーエンジニアリングプラスチックスと呼ばれるものを挙げることができる。
【００１９】
本発明における樹脂組成物中には本発明の効果を損なわない範囲で、酸化防止剤や耐熱安定剤（ヒンダードフェノール系、ヒドロキノン系、ホスファイト系およびこれらの置換体等）、耐候剤（レゾルシノール系、サリシレート系、ベンゾトリアゾール系、ベンゾフェノン系、ヒンダードアミン系等）、離型剤および滑剤（モンタン酸およびその金属塩、そのエステル、そのハーフエステル、ステアリルアルコール、ステアラミド、各種ビスアミド、ビス尿素およびポリエチレンワックス等）、顔料（硫化カドミウム、フタロシアニン、カーボンブラック等）、染料（ニグロシン等）、結晶核剤（タルク、シリカ、カオリン、クレー等）、可塑剤（ｐ−オキシ安息香酸オクチル、Ｎ−ブチルベンゼンスルホンアミド等）、帯電防止剤（アルキルサルフェート型アニオン系帯電防止剤、４級アンモニウム塩型カチオン系帯電防止剤、ポリオキシエチレンソルビタンモノステアレートのような非イオン系帯電防止剤、ベタイン系両性帯電防止剤等）、難燃剤（例えば、赤燐、リン酸エステル、メラミンシアヌレート、水酸化マグネシウム、水酸化アルミニウム等の水酸化物、ポリリン酸アンモニウム、臭素化ポリスチレン、臭素化ポリフェニレンエーテル、臭素化ポリカーボネート、臭素化エポキシ樹脂あるいはこれらの臭素系難燃剤と三酸化アンチモンとの組み合わせ等）、他の重合体を添加することができる。
【００２０】
（樹脂組成物の製造）
本発明の樹脂組成物は上記各成分を同時に、または任意の順序でタンブラー、Ｖ型ブレンダー、ナウターミキサー、バンバリーミキサー、混練ロール、押出機等の混合機により混合して製造することができる。好ましくは２軸押出機による溶融混練が好ましく、必要に応じて、任意の成分をサイドフィーダー等を用いて第２供給口より、溶融混合された他の成分中に供給することが好ましい。
【００２１】
上記の如く押出された樹脂は、直接切断してペレット化するか、またはストランドを形成した後かかるストランドをペレタイザーで切断してペレット化される。ペレット化に際して外部の埃などの影響を低減する必要がある場合には、押出機周囲の雰囲気を清浄化することが好ましい。得られたペレットの形状は、円柱、角柱、および球状など一般的な形状を取り得るが、より好適には円柱である。かかる円柱の直径は好ましくは１〜５ｍｍ、より好ましくは１．５〜４ｍｍ、さらに好ましくは２〜３．５ｍｍである。一方、円柱の長さは好ましくは１〜３０ｍｍ、より好ましくは２〜５ｍｍ、さらに好ましくは２．５〜４ｍｍである。
【００２２】
本発明の樹脂組成物の総塩素含有量は５５０ｐｐｍ以下であり、好ましくは１００ｐｐｍ以下、より好ましくは５０ｐｐｍ以下である。総塩素含有量が５５０ｐｐｍを超えると、成形加工時にポリカーボネート樹脂が分解し、期待される特性が出ないばかりか、顕著な場合にはペレット化が不可能となる。また総ナトリウム含有量は３０ｐｐｍ以下であり、好ましくは１０ｐｐｍ以下、より好ましくは８ｐｐｍ以下である。総ナトリウム量が３０ｐｐｍを超える場合も、同様にポリカーボネート樹脂が分解し、難燃性、耐衝撃性、耐熱性が低下し、顕著な場合にはペレット化が不可能となる。なお、総塩素含有量はイオンクロマトグラフ法（ＩＣ法）により、総ナトリウム含有量はＩＣＰ発光分析法（ＩＣＰ−ＡＥＳ法）により測定した。
【００２３】
（成形品について）
本発明の樹脂組成物を用いてなる成形品は、上記の如く製造されたペレットを成形して得ることができる。好適には、射出成形、押出し成形により得られる。射出成形においては、通常の成形方法だけでなく、射出圧縮成形、射出プレス成形、ガスアシスト射出成形、発泡成形（超臨界流体を注入する方法を含む）、インサート成形、インモールドコーティング成形、断熱金型成形、急速加熱冷却金型成形、二色成形、多色成形、サンドイッチ成形、および超高速射出成形等を挙げることができる。また成形はコールドランナー方式およびホットランナー方式のいずれも選択することができる。また押出成形では、各種異形押出成形品、シート、フィルム等が得られる。シート、フィルムの成形にはインフレーション法や、カレンダー法、キャスティング法等も使用可能である。更に特定の延伸操作をかけることにより熱収縮チューブとして成形することも可能である。また本発明の樹脂組成物を回転成形やブロー成形等により成形品とすることも可能である。
【発明の効果】
【００２４】
本発明の樹脂組成物は、総塩素含有量および総ナトリウム含有量を低減したポリカーボネート樹脂、ポリアリーレンスルフィド樹脂および熱伝導性フィラーよりなる樹脂組成物であって、難燃性、耐熱性、成形性、耐衝撃性に優れ、かつ、熱伝導性に優れた樹脂組成物である。本発明の熱可塑性樹脂組成物は、ＯＡ機器分野、電気電子機器分野などの各種工業用途に極めて有用であり、ＯＡ機器および電気電子機器のハウジングおよびシャーシ成形品に対応した良好な特性を満足するものであり、特に、ＬＳＩ、ＣＰＵ、ＬＥＤランプ、レーザープリンタの定着器などの発熱源を有する製品の成形品に有用である。具体的にはデスクトップパソコン、ノートパソコン、ゲーム機（家庭用ゲーム機、業務用ゲーム機、パチンコ、およびスロットマシーンなど）、ディスプレー装置（ＣＲＴ、液晶、プラズマ、プロジェクタ、および有機ＥＬなど）、並びにプリンター、コピー機、スキャナーおよびファックス（これらの複合機を含む）などのハウジングおよびシャーシ成形品において好適である。また、本発明の熱可塑性樹脂組成物は、その他幅広い用途に有用であり、例えば、携帯情報端末（いわゆるＰＤＡ）、携帯電話、携帯書籍（辞書類等）、電子書籍、携帯テレビ、記録媒体（ＣＤ、ＭＤ、ＤＶＤ、次世代高密度ディスク、ハードディスクなど）のドライブ、記録媒体（ＩＣカード、スマートメディア、メモリースティックなど）の読取装置、光学カメラ、デジタルカメラ、パラボラアンテナ、電動工具、ＶＴＲ、アイロン、ヘアードライヤー、炊飯器、電子レンジ、音響機器、照明機器（ＬＥＤ照明等）、冷蔵庫、エアコン、空気清浄機、マイナスイオン発生器、およびタイプライターなどを挙げることができ、これらのハウジング成形品やその他の部品に本発明の熱可塑性樹脂組成物から形成された樹脂製品を使用することができる。またその他の樹脂製品としては、ランプリフレクター、ランプハウジング、インストルメンタルパネル、センターコンソールパネル、ディフレクター部品、カーナビケーション部品、カーオーディオビジュアル部品、オートモバイルコンピューター部品などの車両用部品を挙げることができる。以上から明らかなように本発明の奏する工業的効果は極めて大である。
【発明を実施するための形態】
【００２５】
以下、この発明の実施例および比較例につき説明するが、この発明はこれらの実施例になんら限定されるものではない。
【実施例】
【００２６】
実施例および比較例は、表１および表２記載の各成分を表記載の配合割合で、径３０ｍｍφのベント式二軸押出機（（株）日本製鋼所ＴＥＸ３０ＸＳＳＴ）を使用し、Ａ成分を計量器（（株）クボタ製ＣＥＷ）上に設けられた攪拌羽根式の供給機を用いて、スクリュー根元の第１投入口に供給し、かかるフィーダーを通して押出機へ供給した。その際、その他の成分などの単独ではブレンドし難い添加剤は、Ａ成分の一部をドライブレンドして、パウダーで希釈された添加剤のマスターバッチを作成し、その後、Ａ成分とのブレンドを行った。Ｂ成分は計量器（（株）クボタ製ＣＥＶ）上に設けられた振動式の供給機を用いて第１投入口から供給し、Ｃ成分は同じく計量器（（株）クボタ製ＣＥＷ）上に設けられた攪拌羽根式の供給機を用いて所定の割合となるよう第１投入口に供給し、かかるフィーダーを通して押出機へ供給した。押出条件は、シリンダー温度３００℃、スクリュー回転数２００ｒｐｍ、吐出量２０ｋｇ／時、およびベント減圧度３ＫＰａとし、押出を行った。押出された樹脂はストランドを形成した後かかるストランドをペレタイザーで切断してペレット化した。なお比較例２はストランドが激しく暴れ、ペレット化が不可能であったため以下の評価を実施できなかった。
このペレットを１２０℃で６時間乾燥した後、射出成形機［ＦＡＮＵＣ（株）製Ｔ−１５０Ｄ］によりシリンダー温度３００℃、金型温度１３０℃で各種評価用の試験片を成形した。これらの成形品を用いて各特性を測定した。それらの結果を表１および表２に示す。
【００２７】
［ポリカーボネート樹脂の粘度平均分子量］
ペレットから塩化メチレンにてポリカーボネート樹脂を抽出し、明細書記載の方法で粘度平均分子量を測定した。Ａ成分として使用したＰＣの粘度平均分子量（２２４００）と測定した粘度平均分子量の差が２０００以下のものを○、２０００より大きいものを×とした。
【００２８】
［樹脂組成物の総塩素含有量］
総塩素含有量はペレットをＡｒ／Ｏ２気流中にて９００℃にて燃焼処理し、発生したガスを吸収液に吸収させ、イオンクロマトグラフ法（ＩＣ法）により定量した。
【００２９】
［樹脂組成物の総ナトリウム含有量］
総ナトリウム含有量はペレットに硫酸を添加して灰化後、硫酸水素カリウムで融解、希硝酸に溶解させ純水で定容した後、ＩＣＰ発光分析法（ＩＣＰ−ＡＥＳ法）により定量分析を行った。測定装置はバリアン製、ＩＣＰ−ＡＥＳ  ＶＩＳＴＡ−ＭＰＸを使用した。
【００３０】
［熱伝導率］
厚み４ｍｍの試験片から３ｍｍ×１０ｍｍの短冊状にサンプルを切り出し、横に並べて一体化させ、ＮＥＴＺＳＣＨ社製ＬＦＡ−４４７を用いて面内方向の熱伝導率を求めた。
【００３１】
［難燃性］
米国アンダーライターラボラトリー社の定める方法（ＵＬ９４）により、試験片厚さ２．０ｍｍにおける垂直燃焼試験を実施して評価した。なお、Ｖ−０、Ｖ−１、Ｖ−２  のいずれの判定にもあてはまらないものについてはｎｏｔ  Ｖと表記した。
【００３２】
［耐衝撃強度］
ＩＳＯ規格のＩＳＯ１７９−１および２に従って作成された厚み４ｍｍの試験片を用い、ノッチ付きのシャルピー衝撃強度を測定した。
【００３３】
［荷重たわみ温度］
ＩＳＯ規格のＩＳＯ７５−１および２に従って作成された厚み４ｍｍの試験片を用い、
０．４５ＭＰａの荷重で荷重たわみ温度を測定した。
【００３４】
［成形性］
シリンダー温度３００℃、金型温度７０℃、射出圧力１１８ＭＰａでアルキメデス型スパイラルフロー（厚さ２ｍｍ、幅８ｍｍ）により流動長を測定した。薄肉成形性の目安としては１５ｃｍ以上あれば良好である。１５ｃｍより大きい場合を○、１５ｃｍ〜１０ｃｍを△、１０ｃｍ未満を×とした。
【００３５】
＜Ａ成分＞
ＰＣ  １：直鎖ＰＣ（帝人製、粘度平均分子量２２４００、総塩素含有量６０ｐｐｍ、総ナトリウム含有量１ｐｐｍ未満）
ＰＣ  ２：直鎖ＰＣ（帝人製、粘度平均分子量２２４００、総塩素含有量８００ｐｐｍ、総ナトリウム含有量１ｐｐｍ未満）
【００３６】
＜Ｂ成分＞
ＰＰＳ  １：以下の製造方法で得られたポリフェニレンスルフィド樹脂
［製造方法］
パラ−ジヨードベンゼン（ｐ−ｄｉｉｏｄｏｂｅｎｚｅｎｅ、ｐＤＩＢ）３００．０ｇと固体硫黄２９．１５ｇと重合禁止剤として４−ヨードビフェニル（４−ｉｏｄｏｂｉｐｈｅｎｙｌ）１．４８ｇの混合物を１８０℃で溶融させた。前記溶融混合物を、温度２２０℃および圧力３５０Ｔｏｒｒ（４６．７ｋＰａ）で１時間、温度２３０℃および圧力２００Ｔｏｒｒ（２６．７ｋＰａ）で２時間、温度２５０℃および圧力１２０Ｔｏｒｒ（１６．０ｋＰａ）で１時間、圧力を６０Ｔｏｒｒ（８．０ｋＰａ）に下げて１時間、温度を２８０℃に上げて１時間、圧力を１０Ｔｏｒｒ（１．３ｋＰａ）に下げて１時間、温度３００℃および圧力１Ｔｏｒｒ（０．１３ｋＰａ）以下で４時間の総計１１時間重合反応させてポリフェニレンスルフィド樹脂を製造した。総塩素含有量は２０ｐｐｍ以下（検出限界以下）、総ナトリウム含有量は７ｐｐｍであった。
ＰＰＳ  ２：ポリフェニレンスルフィド樹脂（ＤＩＣ製  ＤＩＣ−ＰＰＳ  ＭＡ−５０５、総塩素含有量２２００ｐｐｍ、総ナトリウム含有量１６０ｐｐｍ）
ＰＰＳ  ３：ＰＰＳ  １  ８０ｗｔ％およびＰＰＳ  ２  ２０ｗｔ％を上記２軸押出し機にて溶融混練しポリフェニレンスルフィド樹脂を得た。総塩素含有量は３３０ｐｐｍ、総ナトリウム含有量は２６ｐｐｍであった。
ＰＰＳ  ４：ＰＰＳ  １  ６０ｗｔ％およびＰＰＳ  ２  ４０ｗｔ％を上記２軸押出し機にて溶融混練しポリフェニレンスルフィド樹脂を得た。総塩素量は８７０ｐｐｍ、総ナトリウム含有量は６７ｐｐｍであった。
【００３７】
＜Ｃ成分＞
熱伝導性フィラー  Ｃ−１：天然膨張黒鉛（（株）丸豊鋳材製作所製  ＣＳ−Ｆ４００Ｒ）
熱伝導性フィラー  Ｃ−２：窒化ホウ素（サンゴバン（株）製  ＰＣＴＰ３０）
【００３８】
＜その他成分＞
その他成分  １：リン系安定剤（大八化学工業（株）製：ＴＭＰ  トリメチルホスフェート）
その他成分  ２：ペンタエリスリトールテトラステアレート（コグニスジャパン（株）製：ロキシオールＶＰＧ８６１）
【００３９】
【表１】
2015108080.tif 000002
【００４０】
【表２】
2015108080.tif 000003